(57)【要約】【課題】増ちょう剤構造を表す指標である分散度が０．５５以上０．８以下であることにより焼付き耐久性が向上したグリース組成物、および前記グリース組成物を封入することにより焼付き耐久性が向上した転がり軸受を提供する。【解決手段】  本発明のグリース組成物は、増ちょう剤構造を表す指標である分散度が０．５５以上０．８以下である。また、本発明の転がり軸受は、軌道面を有する内輪と、軌道面を有する外輪と、前記内輪軌道面及び前記外輪軌道面間に転動自在に配設され、前記内輪軌道面及び前記外輪軌道面に対する転動面を有する複数の転動体と、を有する転がり軸受において、前記グリース組成物を封入する。【選択図】図１
2014019848.tif 000002
【特許請求の範囲】
【請求項１】
増ちょう剤構造を表す指標である分散度が０．５５以上０．８以下のグリース組成物。
【請求項２】
軌道面を有する内輪と、軌道面を有する外輪と、前記内輪軌道面及び前記外輪軌道面間に転動自在に配設され、前記内輪軌道面及び前記外輪軌道面に対する転動面を有する複数の転動体と、を有する転がり軸受において、請求項１のグリース組成物を封入した転がり軸受。
【発明の詳細な説明】
【技術分野】
【０００１】
本発明はグリース組成物、および前記グリース組成物を封入した転がり軸受に関し、特にモータに用いることが出来る。
【背景技術】
【０００２】
転がり軸受には耐熱性、音響特性、耐水性等の特性をバランスよく兼ね備えたリチウム石けん系増ちょう剤を用いたグリースが広く用いられている。また、低温特性や焼付き耐久性を向上させるために基油に合成油が用いたリチウム石けん系グリースが広く用いられている。
【０００３】
このような要求に対して、特許文献１に示されているものがある。この技術では、リチウム石けん系グリースの増ちょう剤構造を緻密で均一に安定させることにより低発塵性と合わせて音響・トルク特性の向上を図ったものである。
【先行技術文献】
【特許文献】
【０００４】
【特許文献１】特開平０６−３３００７０号公報
【発明の概要】
【発明が解決しようとする課題】
【０００５】
しかしながら、先行技術では増ちょう剤構造に関する比較評価可能な記述はなく、また増ちょう剤量が２０ｍａｓｓ％〜３０ｍａｓｓ％と多く基油量が相対的に少ないために焼付き耐久性が十分でない場合があった。そこで、本発明では、この問題を解決するため、増ちょう剤構造を表す指標である分散度が０．５５以上０．８以下であることにより焼付き耐久性が向上したグリース組成物、および前記グリース組成物を封入することにより焼付き耐久性が向上した転がり軸受を提供する。
【課題を解決するための手段】
【０００６】
上記の目的を達成するために本発明のグリース組成物は、増ちょう剤構造を表す指標である分散度が０．５５以上０．８以下であることを特徴とする。また、本発明の転がり軸受は、軌道面を有する内輪と、軌道面を有する外輪と、前記内輪軌道面及び前記外輪軌道面間に転動自在に配設され、前記内輪軌道面及び前記外輪軌道面に対する転動面を有する複数の転動体と、を有する転がり軸受において、前記グリース組成物を封入する。
【発明の効果】
【０００７】
本発明では、焼付き耐久性が向上したグリース組成物、および前記グリース組成物を封入することにより焼付き耐久性が向上した転がり軸受、を提供する。
【図面の簡単な説明】
【０００８】
【図１】本発明の一実施形態に係る転がり軸受の概略構成について玉軸受を例にとって示す断面図である。
【図２】ＡＦＭタッピングモードの位相像
【図３】図１のＡＦＭ像を二値化した像
【発明を実施するための形態】
【０００９】
以下、本発明について図面を参照して詳細に説明する。
【００１０】
本発明に係る転がり軸受の実施の形態を、図面を参照しながら詳細に説明する。図１は本発明に係る転がり軸受の一種である玉軸受の構造を示す縦断面図である。この玉軸受は、外周面に軌道面１ａを有する内輪１と、内輪１の軌道面１ａに対向する軌道面２ａを内周面に有する外輪２と、両軌道面１ａ、２ａ間に転動自在に配された複数の転動体３（玉）と、内輪１と外輪２との間に転動体３を保持する保持器４と、内輪１と外輪２との間に形成される空間に、図示しないグリース組成物が封入されている。
【００１１】
前記内輪１、外輪２、及び転動体３の材質は特に限定されるものではなく、例えば高炭素クロム軸受鋼であるＳＵＪ２製で浸炭窒化処理が施されたものでもよいし、ＳＵＪ２製でズブ焼き入れ又は高周波焼入れが施されたものでもよいし、クロムモリブデン鋼であるＳＣＭ４２０又はクロム鋼であるＳＣｒ４２０製で浸炭窒化処理又は浸炭処理が施されたものでもよい。また、保持器４の材質も特に限定されるものではなく、例えばプラスチックや鋼があげられる。
【００１２】
前記グリース組成物は、増ちょう剤構造を表す指標である分散度が０．５５以上０．８以下である。分散度が０．５５以上の場合、グリースの降伏応力が十分大きくなるため、回転初期に転動体周囲のグリース分布が最適化され、潤滑に必要なグリース量だけが転走面に供給される。このため攪拌抵抗が低減し、軸受トルクの低減、発熱の低減が図られる。分散度が０．８よりも大きくなるとグリースの流動性が過度に低下するため、転走面へのグリース供給量が不足する。従来、降伏応力を大きくするためには増ちょう剤量を増加する手法が用いられてきたが、分散度を０．５５以上０．８以下とすることにより、少ない増ちょう剤量でも降伏応力を大きくすることができる。この結果、少ない増ちょう剤量、すなわち十分な基油量を保ったまま発熱を低減できるので、焼付き耐久性の向上が図られる。前記増ちょう剤は、リチウム石けん、リチウムコンプレックス石けん、アルミニウムコンプレックス石けん、バリウムコンプレックス石けんなどの金属石けん、ウレア化合物、バリウムスルフォネートコンプレックス、カーボンブラック、ナトリウムテレフタラメートなど公知の増ちょう剤を用いることができる。特にリチウム石けん、ウレア化合物が好ましい。分散度は増ちょう剤と基油種類の組合せおよび製造方法により制御できる。リチウム石けん系で分散度が０．５５以上０．８以下とするためには、基油にエステル油を用いることが好ましい。製造工程としては、リチウム石けんを基油に完全に溶解した後、急冷して増ちょう剤を析出される工程が好ましい。モータ軸受用グリースとして好適に使用される。
【００１３】
分散度はグリース表面のＡＦＭ（原子間力顕微鏡）像を用いて算出した。ＡＦＭ像は試料台に平滑に塗布した直後のグリース表面をタッピングモード、視野１０μｍ×１０μｍ、室温条件で測定し、図２に示したように、位相像を取得した。取得した位相像は、図３に示したように、画像処理により二値化して座標情報とした後、下記（１）〜（５）の式を用いて分散度を算出した。
【数１】
2014019848.tif 000003
【数２】
2014019848.tif 000004
【数３】
2014019848.tif 000005
【数４】
2014019848.tif 000006
【数５】
2014019848.tif 000007
Ｌｉ：ｉ番目の粒子に隣接する粒子までの重心間距離
Ｌｉｄｅａｌ：球状の粒子が細密構造を取っているときの粒子重心間距離
Ｒ：細密構造を取っている各粒子を隣接粒子まで膨張させたときの半径
φ：細密構造を取るときの充填率＝０．６８
Ｓ：測定視野面積
ｒ：粒子の半径
ｎ：粒子数
ｃ：粒子が測定視野に占める面積の百分率
【００１４】
分散度は増ちょう剤繊維の配列が理想的な配列からどれだけ偏って存在しているかを指標化したものであり、０から１の値を取る。分散度が１とは増ちょう剤繊維が完全に均一に配列している状態を示す。
【００１５】
（実施例）
実施例１〜７と比較例１、２のグリース組成物に関して、以下のような各試験や観察を行なった。表１に、実施例１〜７と比較例１、２の基油種類、基油動粘度、増ちょう剤種類、増ちょう剤濃度、混和ちょう度、分散度、転がり軸受の温度上昇試験結果と焼付き試験結果を記載した。なお、実施例と比較例のグリース組成物に、添加剤は未添加であり、基油中に増ちょう剤を溶解させた後、急冷することによりグリース組成物を調整した。また、各試験の条件は以下の通りである。
【００１６】
（１）軸受温度上昇試験
深溝玉軸受（内径２５ｍｍ、外径５２ｍｍ、幅１７ｍｍ）に表１のグリース組成物を封入し、内輪回転速度１００００ｍｉｎ−１、ラジアル荷重９８Ｎ、アキシアル荷重９８Ｎ、室温で回転させ、外輪温度をモニタリングした。２時間後の外輪温度と室温の差を温度上昇値とし、比較例１の温度上昇値を１とし、相対比較を行った。
（２）焼付き寿命試験法
深溝玉軸受（内径２５ｍｍ、外径５２ｍｍ、幅１７ｍｍ）にグリースを封入し、内輪回転速度１００００ｍｉｎ−１、ラジアル荷重９８Ｎ、アキシアル荷重９８Ｎ、外輪温度１４０℃で回転させ、駆動モータ電流が急激に上昇した場合もしくは外輪温度が１５０℃となるまでの回転時間を焼付き寿命とした。そして、比較例1の焼付き寿命を1とし、相対比較を行った。
【００１７】
【表１】
2014019848.tif 000008
【００１８】
表１に示すように本発明のグリース組成物を封入した転がり軸受である実施例１〜８は、温度上昇も少なく、焼付き寿命も長くなった。
【符号の説明】
【００１９】
１          内輪
１ａ、２ａ  軌道面
２          外輪
３          転動体
４          保持器
【図１】
2014019848.tif 000009
【図２】
2014019848.tif 000010
【図３】
2014019848.tif 000011